"血管新生低下及び/もしくは障害を伴う疾患並びに/又は血管新生率増加が治癒過程に有益となる疾患の予防及び/又は治療用ケイ素含有生分解性材料であって、ケイ素含有生分解性材料がポリヒドロキシケイ酸エチルエステル化合物であり、但し、慢性糖尿病性神経障害性潰瘍、慢性下腿潰瘍、褥瘡、二次治癒感染創、特にアブレーションによる裂傷又は擦過傷等の非炎症性一次治癒創等の創傷は除外する、前記ケイ素含有生分解性材料。材料が繊維、繊維マトリックス、粉末、液体製剤、モノリス及び/又はコーティングの形態である請求項1に記載のケイ素含有生分解性材料。aテトラエトキシシランの加水分解縮合反応を少なくとも1回実施する工程と、b好ましくは反応系を穏和に混合しながら蒸発させて単相溶液を生成する工程と、c単相溶液を冷却する工程と、d熟成させてシリカゾル材料を生成する工程と、eシリカゾル材料から紡糸して繊維もしくは繊維マトリックスを生成する工程、及び/又はシリカゾル材料を乾燥、特に噴霧乾燥もしくは凍結乾燥して粉末を生成し、場合により粉末を溶媒に溶解して液体製剤を生成する工程、及び/又はケイ素含有生分解性材料で被覆しようとする対象物をシリカゾル材料で被覆する工程、及び/又はシリカゾル材料を注型してモノリスを生成する工程により製造された請求項2に記載のケイ素含有生分解性材料。工程aにおいてテトラエトキシシランを初期pH0~≦7で場合により水溶性溶媒、好ましくはエタノールの存在下で温度0°C~80°Cにて酸触媒反応に供し、工程bにおいて4°Cで剪断速度10s-1における粘度が0.5~2Pasの範囲になるまで単相溶液を蒸発させる請求項3に記載の方法により製造されたケイ素含有生分解性材料。工程aにおいてSi化合物に対して1:1.7~1:1.9の範囲、好ましくは1:1.7~1:1.8の範囲のモル比の硝酸水溶液を使用して酸触媒反応を実施する請求項4に記載のケイ素含有生分解性材料。血管新生低下及び/もしくは障害を伴う疾患並びに/又は血管新生率増加が治癒過程に有益となる疾患が、a貧血、狭心症、末梢動脈閉塞症、動脈硬化症、バージャー病、心筋梗塞、特に心筋、肺の虚血、心筋症、鬱血性心不全、冠動脈再狭窄等の冠動脈疾患、遺伝性出血性毛細血管拡張症、高コレステロール血症、虚血性心疾患、心筋性強皮症、血管内膜肥厚、血管閉塞、動脈硬化性末梢血管疾患、門脈圧亢進症、子癇前症、リウマチ性心疾患、高血圧、血栓塞栓症等の血液循環及び/又は心臓血管系疾患、b骨/軟骨修復、骨欠損、骨折、骨成長、軟骨疾患、椎間板変性、変形性関節症、骨粗鬆症、脊髄骨折、線維筋痛症、多発性筋炎等の骨、軟骨又は筋肉に関連する疾患、c中枢神経系又は末梢神経系の虚血、アルツハイマー病、筋萎縮性側索硬化症、自律神経性ニューロパチー、動脈瘤、脳梗塞、脳卒中、脳血管疾患、脳血管低潅流、痴呆、癲癇、虚血性末梢性ニューロパチー、軽症認知障害、多発性硬化症、神経損傷、パーキンソン病、ニーマンピック病、多発ニューロパチー、統合失調症、脊髄損傷、中毒性ニューロパチー等の中枢神経系疾患、d緑内障、網膜症等の眼疾患、eクローン病、胃潰瘍、腸虚血、過敏性腸症候群、膵炎、潰瘍性大腸炎等の胃腸疾患、f糖尿病、糖尿病性足病変、糖尿病性末梢血管疾患等のホルモン又は代謝疾患、gアレルギー、肥満細胞症、シェーグレン病、移植片拒絶反応、膠原病におけるシェーグレン症候群等の組織欠損、皮膚筋炎、全身性エリテマトーデス、クレスト症候群、シャープ症候群等の免疫系疾患、h敗血症性ショック等の感染症、i腎症、頭蓋内圧亢進、腎虚血等の腎疾患、j歯垢、歯周病等の口腔疾患、k勃起不全等の生殖器系疾患、l喘息、気管支肺異形成症、肺炎、呼吸窮迫症候群等の呼吸器疾患、m非特異性皮膚炎、褥瘡性潰瘍、皮膚虚血、皮膚潰瘍、糖尿病性壊疽、糖尿病性皮膚潰瘍、裂傷、疥癬、強皮症、皮膚損傷、熱傷、手術創、創傷治癒等の皮膚疾患、n血管不全、血管再狭窄、血管炎、血管痙攣、ウェゲナー肉芽腫症等の血管疾患、o脱毛症、乳酸アシドーシス、四肢虚血、肝硬変、肝虚血、ミトコンドリア脳筋症、サルコイドーシス、軟部組織欠損、組織及び/又は臓器の自家移植片で治療される疾患等の他の疾患から構成される群から選択される請求項1から5のいずれか一項に記載の血管新生低下及び/もしくは障害を伴う疾患並びに/又は血管新生率増加が治癒過程に有益となる疾患の予防及び/又は治療用ケイ素含有生分解性材料。ポリヒドロキシケイ酸エチルエステル化合物が少なくとも20のエトキシ基含量をもつ請求項1から6のいずれか一項に記載の、血管新生低下及び/もしくは障害を伴う疾患並びに/又は血管新生率増加が治癒過程に有益となる、疾患の予防及び/又は治療用ケイ素含有生分解性材料。ポリヒドロキシケイ酸エチルエステル化合物が繊維及び/又は繊維マトリックスの形態であり、繊維及び/又は繊維マトリックスが少なくとも17の圧縮率をもつ請求項1から7のいずれか一項に記載の、血管新生低下及び/もしくは障害を伴う疾患並びに/又は血管新生率増加が治癒過程に有益となる、疾患の予防及び/又は治療用ケイ素含有生分解性材料。血管新生低下及び/もしくは障害を伴う疾患並びに/又は血管新生率増加が治癒過程に有益となる疾患の予防及び/又は治療用として例えば繊維又は不織布の形態の上記生分解性ポリヒドロキシケイ酸エチルエステル化合物を使用できることは従来技術に開示されていない。ポリヒドロキシケイ酸エチルエステル化合物を創傷治療及び創傷治癒に使用することは上記文献に記載されており、創傷治癒が血管新生促進プロセスに結び付けられることは知られているが、上記生分解性ポリヒドロキシケイ酸エチルエステル化合物を一般に血管新生促進療法に使用することは従来技術に記載されていない。他のケイ素含有化合物についてもまだ記載されていないという事実から見ても、これらを血管新生促進療法に使用できることは意外である。従って、本発明は血管新生低下及び/もしくは障害を伴う疾患並びに/又は血管新生率増加が治癒過程に有益となる疾患の予防及び/又は治療用ケイ素含有生分解性材料に関し、前記ケイ素含有生分解性材料はポリヒドロキシケイ酸エチルエステル化合物であり、但し、慢性糖尿病性神経障害性潰瘍、慢性下腿潰瘍、褥瘡、二次治癒感染創、特にアブレーションによる裂傷又は擦過傷等の非炎症性一次治癒創等の創傷は除外する。本発明は血管新生低下及び/もしくは障害を伴う疾患並びに/又は血管新生率増加が治癒過程に有益となる疾患の予防及び/又は治療用医薬品の製造における本発明のケイ素含有生分解性ポリヒドロキシケイ酸エチルエステル化合物の使用も包含し、但し、慢性糖尿病性神経障害性潰瘍、慢性下腿潰瘍、褥瘡、二次治癒感染創、特にアブレーションによる裂傷又は擦過傷等の非炎症性一次治癒創等の創傷は除外する。本発明は、以下の特許文献、即ちDE19609551C1、WO01/42428A1、EP1262542A2、WO2006/069567A2、WO2008/086970A1、WO2008148384A1、PCT/EP2008/010412及びPCT/EP2009/004806に記載されているような新血管新生に関連する用途での本発明の材料の使用を含まない。WO2006/069567A2には、慢性糖尿病性神経障害性潰瘍、慢性下腿潰瘍、褥瘡、二次治癒感染創、特にアブレーションによる裂傷又は擦過傷等の非炎症性一次治癒創等の創傷の治療用多層創傷被覆材の要素としてのポリヒドロキシケイ酸エチルエステル繊維不織布材料の使用が記載されている。EP1262542A2は本発明のポリヒドロキシケイ酸エチルエステル化合物の各種組織工学的使用について記載している。本発明による組織工学的使用なる用語はEP1262542A2に記載されている製品、方法及び使用を対象とする。従って、血管新生促進療法に関する限り、本発明はEP1262542A2に記載されている本発明のケイ素含有生分解性材料の再生医療使用を含まない。ポリヒドロキシケイ酸エチルエステル化合物なる用語は一般式H[OSi8O12OHxOC2H56-x]nOH式中、xは2~5を表し、n>1ポリマーであるの化合物を意味する。本発明のケイ素含有生分解性材料は好ましくは繊維、繊維マトリックス、粉末、モノリス及び/又はコーティング形態の材料である。この種のケイ素含有生分解性材料は本発明によると、aテトラエトキシシランの加水分解縮合反応を少なくとも1回実施する工程と、b好ましくは反応系を穏和に混合しながら蒸発させて単相溶液を生成する工程と、c単相溶液を冷却する工程と、d熟成させてシリカゾル材料を生成する工程と、eシリカゾル材料から紡糸して繊維もしくは繊維マトリックスを生成する工程、及び/又はシリカゾル材料を乾燥、特に噴霧乾燥もしくは凍結乾燥して粉末を生成し、場合により粉末を溶媒に溶解して液体製剤を生成する工程、及び/又はケイ素含有生分解性材料で被覆しようとする対象物をシリカゾル材料で被覆する工程、及び/又はシリカゾル材料を注型してモノリスを生成する工程により製造することができる。本発明によると、本発明のケイ素含有生分解性材料は繊維、繊維マトリックス不織布、粉末、液体製剤及び/又はコーティングの形態であることが好ましい。本発明の別の態様において、本発明のケイ素含有生分解性材料は上記のように製造され、工程aではテトラエトキシシランを初期pH0~≦7で場合により水溶性溶媒、好ましくはエタノールの存在下で温度0°C~80°Cにて酸触媒反応に供し、工程bでは4°Cで剪断速度10s-1における粘度が0.5~2Pasの範囲になるまで単相溶液を蒸発させる。本発明の別の態様において、ケイ素含有生分解性材料は上記のように製造され、工程aではSi化合物に対して1:1.7~1:1.9の範囲、好ましくは1:1.7~1:1.8の範囲のモル比の硝酸水溶液を使用して酸触媒反応を実施する。工程aにおける加水分解縮合反応は20~60°C、好ましくは20~50°Cの温度で少なくとも1時間実施することが好ましい。工程aにおける加水分解縮合反応は数時間、例えば8時間又は16時間進めることが好ましい。一方、この反応を4週間実施することもできる。本発明の好ましい1態様において、工程bは閉鎖型装置内で実施され、場合により蒸発中の成分の分圧を下げるために化学的に不活性なキャリアガスを1~8m3/h好ましくは2.5~4.5m3/hで連続供給下に、好ましくは4°Cで剪断速度10s-1における混合物の粘度が0.5~30Pasになるまで、好ましくは4°C、剪断速度10s-1で0.5~2Pas、特に好ましくは約1Pas4°C、剪断速度10s-1で測定になるまで反応系を80rpmまで好ましくは20rpm~80rpmで穏和に撹拌しつつ、反応温度30°C~90°C、好ましくは60~75°C、より好ましくは60~70°Cにて圧力1~1013mbar、好ましくは圧力<600mbarで蒸発させることにより溶媒水、エタノールを除去しながら好ましくはロータリーエバポレーター又は撹拌機付き容器で混合することが可能である。本発明の別の態様では、工程cにおいてケイ素含有生分解性材料を2°C~4°Cまで冷却することが好ましい。熟成工程dもこの低温で実施することが好ましい。熟成は数時間又は数日間から約3~4週間まで実施することができる。工程dにおける熟成工程は、4°Cで剪断速度10s-1におけるゾルの粘度が30~100Pasとなり、損失係数が2~54°C,10[1/s],1変形となるまで実施することが好ましい。工程eにおけるシリカゾル材料からの紡糸は紡糸法により実施することが好ましい。前記紡糸工程は例えばDE19609551C1及びDE102004063599A1に記載されているように、通常条件下で実施することができる。本発明の好ましい1態様では、総ゾルスループットに対して少なくとも80g/hのスループットに達するようにシリカゾル材料の紡糸中の圧力を選択する。紡糸した繊維を紡糸直後に紡糸塔内と同一の温湿度条件即ち、例えば空気湿度~19、温度~25°Cに30~60分間暴露することが好ましい。以下、この工程を調温調湿処理と言う。この工程により得られた繊維を調温調湿処理繊維と呼ぶ。別の好ましい態様では、調温調湿処理繊維を使用前に、少なくとも35の空気湿度室温に1~30分間、好ましくは1~10分間暴露する表2も参照。粉末を生成する場合のシリカゾル材料の乾燥は噴霧乾燥又は凍結乾燥により実施することが好ましい。発明のモノリス又は繊維の粗砕及び粉砕により粉末を得ることもできる。液体製剤を生成するには、粉末を溶媒に溶解する。適切な溶媒は用途例えば注射溶液又は懸濁液に応じて水性又は油性とすることができる。ケイ素含有生分解性材料で被覆しようとする対象物をシリカゾル材料で被覆するには、シリカゾルへの浸漬又はシリカゾルの散布もしくはスピンコーティングもしくは噴霧により実施することが好ましい。モノリスを生成するために、工程dのシリカゾル材料を注型後、乾燥することもできる。更に、本発明のケイ素含有生分解性材料の製造に関するより詳細な情報については、DE19609551C1、WO01/42428A1、EP1262542A2、WO2006/069567A2、WO2008/086970A1、WO2008148384A1、PCT/EP2008/010412及びPCT/EP2009/004806を参照されたい。本発明の趣旨では、生分解性なる用語は本発明のポリヒドロキシケイ酸エチルエステル化合物が例えば創傷の組織変性中に一般に認められる典型的な条件に暴露した場合に分解する性質を意味する。本発明のポリヒドロキシケイ酸エチルエステル化合物は本発明の趣旨では特に37°Cにサーモスタット制御された0.05MTrispH7.4緩衝液Fluka93371中で48時間後、好ましくは36時間後、特に好ましくは24時間後に分解する場合に生体分解性ないし生分解性である。血管新生低下及び/もしくは障害を伴う疾患並びに/又は血管新生率増加が治癒過程に有益となる疾患なる用語は血管新生促進療法により治療又は予防することができる全疾患を意味する。このような疾患としては、a貧血、狭心症、末梢動脈閉塞症、動脈硬化症、バージャー病、心筋梗塞、特に心筋、肺の虚血、心筋症、鬱血性心不全、冠動脈再狭窄等の冠動脈疾患、遺伝性出血性毛細血管拡張症、高コレステロール血症、虚血性心疾患、心筋性強皮症、血管内膜肥厚、血管閉塞、動脈硬化性末梢血管疾患、門脈圧亢進症、子癇前症、リウマチ性心疾患、高血圧、血栓塞栓症等の血液循環及び/又は心臓血管系疾患、b骨/軟骨修復、骨欠損、骨折、骨成長、軟骨疾患、椎間板変性、変形性関節症、骨粗鬆症、脊髄骨折、線維筋痛症、多発性筋炎等の骨、軟骨及び筋肉に関連する疾患、c中枢神経系又は末梢神経系の虚血、アルツハイマー病、筋萎縮性側索硬化症、自律神経性ニューロパチー、動脈瘤、脳梗塞、脳卒中、脳血管疾患、脳血管低潅流、痴呆、癲癇、虚血性末梢性ニューロパチー、軽症認知障害、多発性硬化症、神経損傷、パーキンソン病、ニーマンピック病、多発ニューロパチー、統合失調症、脊髄損傷、中毒性ニューロパチー等の中枢神経系疾患、d緑内障、網膜症等の眼疾患、eクローン病、胃潰瘍、腸虚血、過敏性腸症候群、膵炎、潰瘍性大腸炎等の胃腸疾患、f糖尿病、糖尿病性足病変、糖尿病性末梢血管疾患等のホルモン又は代謝疾患、gアレルギー、肥満細胞症、シェーグレン病、移植片拒絶反応、膠原病におけるシェーグレン症候群等の組織欠損、皮膚筋炎、全身性エリテマトーデス、クレスト症候群、シャープ症候群等の免疫系疾患、h敗血症性ショック等の感染症、i腎症、頭蓋内圧亢進、腎虚血等の腎疾患、j歯垢、歯周病等の口腔疾患、k勃起不全等の生殖器系疾患、l喘息、気管支肺異形成症、肺炎、呼吸窮迫症候群等の呼吸器疾患、m非特異性皮膚炎、褥瘡性潰瘍、皮膚虚血、皮膚潰瘍、糖尿病性壊疽、糖尿病性皮膚潰瘍、裂傷、疥癬、強皮症、皮膚損傷、熱傷、手術創、創傷治癒等の皮膚疾患、n血管不全、血管再狭窄、血管炎、血管痙攣、ウェゲナー肉芽腫症等の血管疾患、o脱毛症、乳酸アシドーシス、四肢虚血、肝硬変、肝虚血、ミトコンドリア脳筋症、サルコイドーシス、特に事故、手術又は奇形による軟部組織欠損、組織及び/又は臓器の自家移植片で治療される疾患等の他の疾患が挙げられる。血管新生低下及び/もしくは障害を伴う疾患並びに/又は血管新生率増加が治癒過程に有益となる疾患なる用語は好ましい1態様では以下の群:a特に心筋の虚血等の血液循環及び心臓血管系疾患、b中枢神経系又は末梢神経系の虚血等の中枢神経系疾患、c歯垢、歯周病等の口腔疾患、d軟部組織欠損、組織及び/又は臓器の自家移植片で治療される疾患から選択される疾患を意味する。本発明は更に組織及び/又は臓器の自家移植片で治療される疾患の治療用自家移植片と組合せた本発明のケイ素含有生分解性材料の使用に関する。この方法では、血管新生を改善し、従って、既存組織への自家移植片のより迅速な取込みとより良好な定着を達成するために、自家移植片の補助材料として本発明のケイ素含有生分解性材料を使用する。本発明は更に、エトキシ基含量が少なくとも20、好ましくは少なくとも25、特に好ましくは25~30であるケイ素含有生分解性材料としてのポリヒドロキシケイ酸エチルエステル化合物に関する。好ましくは、このエトキシ基含量をもつポリヒドロキシケイ酸エチルエステル化合物は繊維又は繊維マトリックスの形態である。エトキシ基含量は紡糸後1~4週間以内にZeiselの公知標準エーテル開裂法により測定され、測定までの期間中、ポリヒドロキシケイ酸エチルエステル化合物は低い空気湿度即ち、例えばヨーロッパ特許出願第EP09007271号に記載されているように吸湿剤を入れたパッケージの内側で保存される。本発明の別の好ましい目的はケイ素含有生分解性材料としての繊維又は繊維マトリックスの形態のポリヒドロキシケイ酸エチルエステル化合物に関し、前記繊維又は繊維マトリックスは圧縮率が少なくとも17、好ましくは20、特に好ましくは少なくとも25である。圧縮率は、a少なくとも2種類の異なる圧力で繊維マトリックスの形態のポリヒドロキシケイ酸エチルエステル化合物の厚さを測定する段階と、b測定値の対測定された厚さと圧力を圧力の対数に対する厚さとしてグラフにプロットする段階と、cd/d0=p/p0-b式中、p0は0.25kPaの圧力を表し、d0はp0における繊維マトリックスの厚さの計算値であり、bは曲線の指数であるにより回帰分析する段階と、dk=1-d1.25/d0式中、d1.25は1.25Paでの回帰分析から計算した厚さに対応するによる回帰分析に基づいて圧縮率[k]を計算する段階により測定される。圧縮率は紡糸後1週間以内に測定され、測定までの期間中、ポリヒドロキシケイ酸エチルエステル化合物は低い空気湿度即ち、例えば吸湿剤を入れたパッケージの内側で保存される。ポリヒドロキシケイ酸エチルエステル化合物の適切な用量は一般に1日体重1kg当たり合計0.001~100mgであり、単回又は複数回に分けて投与される。1日当たり0.01~25mg/kg、より好ましくは0.1~5mg/kgの用量を使用することが好ましい。しかし、ポリヒドロキシケイ酸エチルエステル化合物は生分解性であるため、上記よりも高用量の化合物を投与することもでき、例えばモノリスの形態でデポー剤として皮下投与した場合には例えば長期間の間に体内で分解し、血管新生促進プロセスを助長することができる。本発明の材料又はその前駆体例えば工程dにおける上記シリカゾル材料は製薬で通常使用される担体物質、賦形剤、崩壊調節剤、結合剤、滑沢剤、吸着剤、希釈剤、矯味剤、着色剤等を添加して所望の剤形に加工することができる。Remington’sPharmaceuticalScience,15thed.MackPublishingCompany,EastPennsylvania1980参照。本発明の材料は適切な剤形で経口、粘膜例えば舌下、頬側、直腸、鼻腔内又は膣、非経口例えば皮下、筋肉内、ボーラス注射、関節内、静脈内、経皮又は局所例えば皮膚への直接塗布又は露出させた臓器もしくは創傷への局所塗布の各経路で投与することができる。特に、経口用には錠剤、コーティング錠、フィルムコーティング錠、カプセル剤、ピル剤、散剤、顆粒剤、トローチ剤、懸濁液剤、乳剤又は溶液剤が考えられる。錠剤、コーティング錠、カプセル剤等は例えば工程dで得られたシリカゾル材料を錠剤形状又はカプセル剤形状の型に注型してモノリスを作製することにより上記のように得ることができる。他方、通常の方法により粉末状の上記本発明の材料から錠剤及びカプセル剤を製造することもできる。例えば不活性希釈剤例えばデキストロース、糖、ソルビトール、マンニトール、ポリビニルピロリドン、崩壊剤例えばトウモロコシ澱粉又はアルギン酸、結合剤例えば澱粉又はゼラチン、滑沢剤例えばステアリン酸マグネシウム又はタルク及び/又はデポー効果を得るための添加剤例えばカルボキシポリメチレン、カルボキシメチルセルロース、酢酸フタル酸セルロース又はポリ酢酸ビニル等の公知添加剤を本発明の材料又はその前駆体に添加することができる。錠剤は数層から構成することもできる。本発明の材料を収容するカプセル剤は例えば本発明の材料又はその前駆体をラクトースやソルビトール等の不活性担体と混合し、ゼラチンカプセルに封入することにより製造することができる。同様に、コーティング錠は錠剤と同様に製造した裸錠を錠剤コーティングに通常使用される物質例えばポリビニルピロリドンもしくはセラック、アラビアガム、タルク、二酸化チタン又は糖でコーティングすることにより製造することができる。コーティング錠の皮膜も数層から構成することができ、錠剤について上記に挙げた添加剤を使用することができる。非経口用には、注射及び輸液製剤が考えられる。関節内注射には、同様に製造された結晶懸濁液を使用することができる。筋肉内注射には、水性及び油性注射溶液剤又は懸濁液剤等の液体製剤と、対応するデポー製剤が利用される。直腸投与には、坐剤、カプセル剤、例えば浣腸剤形態の溶液剤並びに全身及び局所療法用軟膏の形態で本発明の材料を使用することができる。更に、膣用薬も製剤として挙げることができる。注射溶液剤や懸濁液剤等の液体製剤は例えば粉末状の上記本発明の材料に適切な水性又は油性溶媒を加えることにより得ることができる。他の型の製造も当業者に公知である。本発明の材料の溶液剤又は懸濁液剤は更にサッカリン、チクロ又は糖等の呈味改良剤及び例えばバニリン又はオレンジエキス等の着香剤を含有することができる。更に、カルボキシメチルセルロースナトリウム等の懸濁助剤又はp-ヒドロキシ安息香酸エステル等の防腐剤も含有することができる。適切な坐剤は例えばトリグリセリド又はポリエチレングリコール又はその誘導体等の適切な担体を混合することにより製造することができる。上記溶液剤は例えば注射又は口腔リンスにより例えば歯垢や歯周病の治療に使用することもできる。経皮用パッチ、又は局所用ジェル、軟膏、脂肪軟膏、クリーム、ペースト、粉末、乳剤及びチンキ剤も考えられる。膏薬剤は好ましくは従来技術に記載されているように本発明の材料から作製された繊維又は繊維マトリックス不織布から構成される。本発明の別の態様では、例えばコーティングしようとする対象物ないし物品を工程dで上記シリカゾル材料に浸漬したり、前記シリカゾル材料を散布又はスピンコーティング又は噴霧することにより、本発明の材料又はその前駆体をコーティング法によりコーティングすることができる。インプラント、自家移植片、人工血管、義歯又は心臓弁、特に好ましくは自家移植片、義歯及び心臓弁にシリカゾル材料を塗布することが好ましい。上記製剤は更に、製造工程中に添加することができる他の活性医薬成分も含有することができる。1.ポリヒドロキシケイ酸エチルエステルからの本発明の繊維マトリックスの製造加水分解縮合反応原料として、TEOSテトラエトキシシラン1124.98gを撹拌機付容器に加えた。溶媒としてEtOH313.60gを加えた。混合物を撹拌した。別に、1nHNO355.62gをH2O120.76gで希釈し、TEOS-エタノール混合物に加えた。混合物を18時間撹拌した。この工程により得られた混合物を次にキャリアガス流の供給下で撹拌60rpm下に動粘度が1Pas4°C、剪断速度10s-1になるまで温度62°Cで蒸発させた。次に密閉したポリプロピレン製熟成用ビーカーを静置直立させた中で動粘度が約55Pas4°C、剪断速度10s-1となり、損失係数が3.0となるまで溶液を温度4°Cで熟成させた。熟成から得られたゾルを次に繊維状に紡糸した。繊維の製造は通常の紡糸装置で実施した。このために、-15°Cまで冷却した加圧シリンダーに紡糸材料を仕込んだ。紡糸材料を加圧下にノズルから押出した。自由流動性の蜂蜜状材料は加圧シリンダーの下に配置した長さ2mの紡糸シャフト内にその自重により落下した。紡糸シャフト内の温度と湿度を制御した。温度は25°Cとし、空気湿度は19とした。紡糸したフィラメントはその円筒形状を実質的に維持しながら流動性のままであるため、揺動板に衝突すると、相互の接触面で数百本の繊維束不織布として結着した。得られた紡糸繊維を紡糸直後に紡糸塔内と同一の温湿度条件即ち、例えば空気湿度19、温度25°Cに35分間暴露した紡糸繊維の調温調湿処理。ポリヒドロキシケイ酸エチルエステルから合計8種類の異なる不織布タイプI~IV、A1、A2、B1及びB2を製造した。紡糸繊維は直径約50μmである。不織布A1、A2、B1及びB2は紡糸スループットが異なる従って、紡糸時間も異なる;表1参照。表1に示すスループットg/hは総ゾルスループットを表す。目的のスループットが達成されるように紡糸容器内の圧力を調整する。タイプI、タイプII、タイプIII及びタイプIVの不織布は上記調温調湿処理工程後から使用時までの保存用に不織布を包装するまでの間に空気湿度35~55の環境に暴露する時間を変えた点が異なる表2参照。不織布をパッケージ内で保存中には、パッケージ内の空気湿度は吸湿剤の存在により著しく低下する。不織布の保存に適した包装は例えばヨーロッパ特許出願第EP09007271号に記載されている。製造条件を変えることにより、特に紡糸後の不織布の圧縮率とエトキシ基含量に関して種々の不織布特性が得られた表3参照。圧縮率は明細書に記載した手順を使用して厚さ測定WolfMesstechnikGmbH製精密厚さ測定器モデル2000により測定し、計算した。エトキシ基含量はZeiselの標準エーテル開裂法により測定した。分析しようとする繊維マトリックスに内部標準溶液を加え、ヨウ化水素酸の添加後、気密ガラス容器内で120°Cに1時間加熱した。存在する全エトキシ基はヨウ化エチルに変換される。得られたヨウ化エチルをガスクロマトグラフィーにより定量し、内部標準法により評価する。トルエンを標準とする。2.ヒト内皮細胞における新血管新生試験構成:TCSCellworks社Buckingham,英国製血管新生アッセイキットを新血管新生の測定に使用した。24ウェル細胞培養プレートを使用し、その底にヒト線維芽細胞とヒト内皮細胞から構成される単層をコンフルエントまで増殖させた。試験を実施するために必要な全細胞培養培地と、内皮細胞特異的表面抗原CD31、ヴォンヴィレブランド因子=vWFの検出用抗体もTCSCellworks社から入手した。試験を実施するために、更に24ウェル細胞培養プレートに適したプラスチックインサート各種基質を保持できるものを使用した。プラスチックインサートの内容物は細胞培養培地からの膜により分離される。他方、膜の透過性により、インサートの内容物と細胞培養培地の間では溶解物質の交換が可能である。試験手順:被験培養プレートのウェル内の細胞を覆うようにウェル当たり300μlの細胞培養培地を加えた。次に、全ウェルにプラスチックインサートをセットした。ポリヒドロキシケイ酸エチルエステル化合物の試験の場合には、各場合にポリヒドロキシケイ酸エチルエステル繊維マトリックス1cm2をインサートの内側に入れ、培地350μlを加えて覆うようにした。対照では、インサートに培地350μlを加え、陽性対照ではインサートに培地350μlVEGF2ng/mlを加え、陰性対照ではインサートに培地350μl強力なVEGF阻害剤であるスラミン20μg/mlを加えた。培地又は培地の内容物を3日おきに完全又は部分的に交換しながら、培養プレートを7~12日間培養した。図7に示すヒト内皮細胞における新血管新生に及ぼすスラミンの影響の定量分析では、ポリヒドロキシケイ酸エチルエステル繊維マトリックスSiSu参照又はVEGFVSu参照と同時にスラミンを添加した。評価:血管新生率を測定するために、7~12日間培養後に、インサートと培地を細胞培養プレートから取り出し、コンフルエントまで増殖させた細胞を製造業者の指示に従って細胞培養プレートの底に固定した。微小血管形成を検出するために、固定した標本を製造業者の指示に従って内皮細胞特異的抗体で染色した。同様に、VEGF-ELISAキットRDSystems,Abingdon,英国を使用し、得られた全試験上清中のVEGF濃度を測定した。結果:夫々の培養液を内皮細胞特異的抗体で染色後、ポリヒドロキシケイ酸エチルエステル繊維マトリックスと共にインキュベートした培養液では、CD31で染色後図1とvWF特異的抗体で染色後図2のいずれでも微小血管形成密度は未処理対照よりも高く、VEGF含有陽性対照における微小血管形成と同等以上であることが認められた。上記結果を定量分析するために、試験結果のデジタル写真をImageJ画像処理ソフトウェアでデンシトメトリーにより評価した。図3~5に示すように、血管の相対密度はポリヒドロキシケイ酸エチルエステル繊維マトリックスで処理したサンプル中のほうが対照培養液中よりも有意に高く、VEGFの存在下に維持した培養液と同等である。内皮細胞VEGF合成に及ぼすポリヒドロキシケイ酸エチルエステル繊維マトリックスの影響を分析するために、上記試験を12日間まで延長し、細胞生存を維持するために、培養培地を交換せずに、4日おきに新鮮な培地を補充した。こうして、試験全体のVEGFの累積量を確認することができ、従って、試験の検出限界を優に上回るVEGF量を確認することができた。図6に示すように、内皮細胞をポリヒドロキシケイ酸エチルエステル繊維マトリックスと共にインキュベートすると、アッセイにおけるVEGF合成は有意に亢進し、タイプIのポリヒドロキシケイ酸エチルエステル繊維マトリックスは他のシリカタイプに比較して有意に高いVEGF産生を誘導した。血管密度なる用語は新しく形成された毛細血管構造により覆われた培養プレート内の面積を総面積に対する割合で表す。血管密度は毛細血管構造を含まないプレートバックグラウンドの白面積に対して特異抗体により染色された毛細血管構造の白黒画像の黒画素の割合をデンシトメトリーにより測定することにより測定される。微小血管の面積百分率なる用語は対照が100に対応するものとして空の面積の何パーセントが新血管新生により誘導される微小血管に占められるかを表す。このパラメーターをデンシトメトリーにより測定した。このために、培養液の白黒写真を黒画素=内皮細胞の陽性抗体染色の割合について検討した。3.本発明の材料の新血管新生のインビボ試験本発明のポリヒドロキシケイ酸エチルエステル繊維マトリックスA1、A2、B1及びB2を動物モデルブタ;MiddelkoopE,etal.,Porcinewoundmodelsforskinsubstitutionandburntreatment.Biomaterials.2004Apr;259:1559-67で最も信頼できる臨床基準nSHT=網状剥離植皮片;MDM=Dr.SuwelackSkinHealthCareAG.製品Matriderm登録商標と比較した。このために、ヨークシャーブタに3×3cm、深さ2.7mmの創傷グレード3の開放創を形成した。本発明のポリヒドロキシケイ酸エチルエステル繊維マトリックスA1、A2、B1及びB2と対照をこれらの開放創に移植し、比較した。各マトリックスを4箇所の異なる創傷に適用した。移植から13日後に創傷領域から生検を採取し、免疫組織化学試験を行った。血管について、ヴォンヴィレブランド因子vWF;UlrichMM,etal.,Expressionprofileofproteinsinvolvedinscarformationinthehealingprocessoffull-thicknessexcisionalwoundsintheporcinemodel.WoundRepairRegen.2007Jul-Aug;154:482-90を抗体で染色した。染色をデジタル画像解析により評価した。結果を定量化するためにNIS-Arソフトウェアニコンを使用した。対照に比較して本発明の材料のvWF領域の明白な染色増加約2.8倍が認められた表4参照。"